(57)【特許請求の範囲】
【請求項１】
原子炉圧力容器に設けられたノズル本体の端部に、ノズルセーフエンドを突き合わせると共に、そのノズル本体及びノズルセーフエンドに高周波加熱コイルを巻き付けて高周波電流を通電し、これらを所定の温度に予熱しながらその突き合わせ部を溶接し、その溶接終了後、その予熱温度を維持したまま連続してその溶接部にさらに別の高周波加熱コイルを巻き付けて通電し、これら高周波加熱コイルによってその溶接部を所定時間焼鈍することを特徴とする原子炉圧力容器ノズルの熱処理方法。
【発明の詳細な説明】
【０００１】
【産業上の利用分野】
本発明は原子炉圧力容器に設けられたノズル本体とノズルセーフエンドとの溶接する際の原子炉圧力容器ノズルの熱処理方法に関するものである。
【０００２】
【従来の技術】
図６は、原子炉圧力容器１側部に設けられたノズルの構造を示したものである。図示するように、このノズルは圧力容器１と一体的に溶接された漏斗状のノズル体２の先端部に、円筒状のノズルセーフエンド３を突き合わせ溶接してなるものであり、さらに、このノズルセーフエンド３に主蒸気管等の配管系を連結することで容器胴１内にあるいは容器胴外に蒸気や冷却材等を流すようになっている。また、このノズル体２及びノズルセーフエンド３の内面にはバッククラッドが溶接されており母材の腐食を未然に防止している。
【０００３】
また、このノズルの熱処理は、従来、工場に設置された大型のガス炉内で圧力容器１と共に精度良く行われていたが、最近ではこの圧力容器１自体が大型化してきたことから、このノズルセーフエンド３の部分は後から現地でノズル本体２に溶接されるようになってきた。
【０００４】
【発明が解決しようとする課題】
ところで、ノズル体２にノズルセーフエンド３を現地で溶接するには、本溶接を行う前に、先ず、酸素アセチレン、プロパンガス、あるいは都市ガスを燃料としたガストーチ等からなる予熱装置を用いてノズル本体２及びノズルセーフエンド３を予熱しておく必要がある。すなわち、このノズル本体２はその板厚が９０ｍｍ以上にも達するため、いきなり溶接作業を始めると、熱影響部が急冷硬化してビート下割れ等の溶接欠陥が発生するからである。そして、この予熱温度が所定の温度に達したならば、ノズル本体２とノズルセーフエンド３の突き合わせ部に形成された開先を埋めるように、本溶接とバッククラッドの溶接を行い、その後、この溶接部に低周波コイル等からなる加熱装置を用いて所定時間焼鈍を行い、溶接による残留応力の軽減と、その溶接部の機械的性質を改善するようにしていた。  しかしながら、上述したように、この予熱と焼鈍作業はそれぞれ別の装置で行われることから、例えば、本溶接が終了した後に焼鈍作業を始めるには、一旦この予熱装置を取り外してから新たに焼鈍装置を取り付けなければならないため、その作業に多くの手間と労力を費してしまうと共に、焼鈍作業を始めるときは既に溶接部の温度が室温近くまで下がってしまい、再びノズルを焼鈍温度まで昇温するのに長時間を要するといった欠点があった。
【０００５】
また、最近の圧力容器やノズルは、優れた機械的特性を有する新規な低合金鋼を材質として用いられてきているが、従来のような熱処理方法では、このような低合金鋼は焼鈍を行う前に予熱温度を下げてしまうため低温割れなどの溶接欠陥が生じるといった問題点がある。
【０００６】
そこで、本発明は上記課題を解決するために案出されたものであり、その目的は予熱温度を下げることなく連続して焼鈍作業を行うことができる新規な原子炉圧力容器の熱処理方法を提供することにある。
【０００７】
【課題を解決するための手段】
上記目的を達成するために本発明は、原子炉圧力容器に設けられたノズル本体の端部に、ノズルセーフエンドを突き合わせる前に、そのノズル本体及びノズルセーフエンドに高周波加熱コイルを巻き付けて高周波電流を通電し、これらを所定の温度に予熱した後、開先合せを行ってから突き合わせ部を溶接し、その溶接終了後、その予熱温度を維持したまま連続してその溶接部にさらに別の高周波加熱コイルを巻き付けて通電し、これら高周波加熱コイルによってその溶接部を所定時間焼鈍するようにしたものである。
【０００８】
【作用】
本発明は上述したように、ノズル本体とノズルセーフエンドを予熱しておきながら、本溶接を行い、続けてこの溶接部にさらに別の高周波加熱コイルを巻き付けて焼鈍するようにしたため、予熱温度を低下させることなく連続して焼鈍作業を行うことができる。従って、予熱から焼鈍への段取り作業や時間が大幅に短縮されると共に、溶接割れ感受性の高い低合金鋼からなるノズルセーフエンドの現地据え付け作業が容易に達成される。また、このような予熱及び焼鈍には高周波加熱コイルを用いたため、溶接アークの磁気吹き等の不都合を招くことなく、溶接作業に悪影響を及ぼすことがない。
【０００９】
【実施例】
以下、本発明の一実施例を添付図面に基づいて詳述する。
【００１０】
図１中、１は原子炉圧力容器、２はこの原子炉圧力容器１側に接続された漏斗状のノズル本体、３はこのノズル本体２の端部に突き合わせ溶接される円筒状のノズルセーフエンドであり、このうち、ノズル本体２の圧力容器１側溶接部は、既に工場のガス炉によって圧力容器１と共に熱処理が終了している。
本発明の熱処理方法を行うには、先ず、図示しない支持手段を用いてノズル本体２の端部にノズルセーフエンド３を突き合わせるように支持しており、これらノズル本体２及びノズルセーフエンド３に３組の高周波加熱コイル４，４，４に巻き付け、これら３組の高周波加熱コイル４，４，４に高周波電流を通電してこれらを所定の温度、例えば、約１５０℃になるまで予熱しておく。この高周波加熱コイル４は周知のように、導電線の周囲にセラミック材などの絶縁性と耐熱性を有する被覆材を被覆し、これをコイル状に多重に巻き付けたものであり、その導電線に１０〜１００ＭＨｚの高周波電流を流すことでノズル母材内に誘導電流を発生させ、そのジュール熱によって母材を均一に加熱するようにしたものである。従って、これによって、この後の本溶接の際のビート割れを未然に防止すると共に、ノズル母材への熱影響を低減することができる。尚、本実施例では、肉厚の厚いノズル本体２側に二つの高周波加熱コイル４，４を巻き付け、これより肉厚の薄いノズルセーフエンド３側に一つの高周波加熱コイル４を巻き付けることで、両者の加熱速度を均一化している。また、この高周波加熱コイル４，４，４による加熱温度は、高周波電流の通電量にほぼ比例するため、この通電量を調整することで加熱温度と速度を任意に且つ容易に制御することができる。
【００１１】
次に、このノズルセーフエンド３に、ＭＩＧあるいはＴＩＧ等のアーク溶接機を応用した自動溶接ロボット６，６を設置し、このノズル本体２及びノズルセーフエンド３の突き合わせ端部に形成された狭開先部にその外側から溶接材料を肉盛りして、これらを一体的に溶接した後、図２に示すように、その溶接部内面にクラッド材を肉盛り溶接してバッククラッドを形成する。尚、この自動溶接ロボット６，６は従来から用いられているものをそのまま適用することができ、また、この自動溶接ロボット６，６は予熱を行う前に、高周波加熱コイル４と共に予め取り付けておいても良い。そして、このような溶接によって、とりあえずノズル本体２とノズルセーフエンド３が一体的に連結されることになるが、この溶接部には溶接熱に伴う大きな残留応力が存在している。従って、この溶接が終了したならば、直ちにこの自動溶接ロボット６，６を取り外した後、図３に示すように、この溶接部にさらに高周波加熱コイル５を巻き付け、これら４つの高周波加熱コイル４，４，４，５に流す高周波電流の通電量を徐々に増加させて加熱温度を上昇させる。その後、加熱温度が焼鈍温度、例えば、約６１５℃に達したならその温度をキープした状態で数分〜数時間に渡って焼鈍を行い、溶接部の残留応力を除去することになる。尚、この焼鈍を行うことによって残留応力の除去の他、寸法の狂い防止、腐食に対する抵抗力の増大、熱影響部の焼き戻し軟化、溶接部の含有水素の放出による延性の増大、衝撃値（靱性）の回復あるいは、強さの増大（析出硬化）等の効果が得られる。
【００１２】
次に、図４は本発明に係るノズルの熱処理とその時間を関係を示したものであり、図５は従来の熱処理と時間の関係を示したものである。図示するように、従来方法では、溶接部の周囲を約１５０℃に予熱して溶接を行った後、焼鈍への段取りに際して溶接を終了した後にノズルの温度が低下してしまうことから、温度の低下による不都合を防止するために、溶接終了後直ちに、例えば、３５０℃程度の溶接後熱処理を行った後、温度を下げ焼鈍作業に取りかかり、再び６００℃前後に昇温した。これに対し、本発明では従来のように、予熱装置を取り外す必要がないことから、予熱温度が低下することがなく、溶接を終了した後、直ちに焼鈍作業に取りかかることができる。従って、予熱から焼鈍までの作業が連続して行うことが可能となり、熱処理に関する労力の低減と、時間を短縮することができる。また、上述したように、溶接割れ感受性の高いノズル材料では、予熱温度を下げることが好ましくないため、従来の工法は用いることができず、本発明方法によって初めて焼鈍が可能となる。さらに高周波加熱コイルによって予熱及び焼鈍の熱を得るようにしたため、自動溶接機の溶接に際して、その溶接アークの磁気吹き等の不都合を招くことなく、溶接作業に悪影響を及ぼすこともない。すなわち、低周波を用いた加熱コイルでは溶接アークに悪影響を及ぼし良好な溶接が行えないからである。尚、本実施例では、予熱に際して３組の高周波加熱コイルを用い、焼鈍に際してさらに高周波加熱コイルを付け加えるようにしたがその設置数や、これら高周波加熱コイルによる予熱及び焼鈍温度並びに時間は目的とする熱処理に応じて適宜変化させて良いことは勿論である。
【００１３】
【発明の効果】
以上要するに本発明によれば、予熱温度を下げることなく連続して局部焼鈍作業を行うことができるため、全体の熱処理にかかる労力の低減と時間の短縮、及び予熱の低下が好ましくない材料からなるノズルセーフエンドの現地溶接が可能となる等といった優れた効果を発揮する。
【図面の簡単な説明】
【図１】本発明に係る予熱方法と溶接方法の一実施例を示す側面図である。
【図２】本発明に係る溶接方法の一実施例を示す部分破断側面図である。
【図３】本発明に係る焼鈍方法の一実施例を示す側面図である。
【図４】本発明方法に係る熱処理の温度と時間の関係を示すグラフ図である。
【図５】従来方法に係る熱処理の温度と時間の関係を示すグラフ図である。
【図６】従来のノズルの一例を示す断面図である。
【符号の説明】
１  圧力容器
２  ノズル本体
３  ノズルセーフエンド
４，５  高周波加熱コイル
６  自動溶接ロボット
【図１】
0003674085.tif 000002
【図２】
0003674085.tif 000003
【図３】
0003674085.tif 000004
【図４】
0003674085.tif 000005
【図５】
0003674085.tif 000006
【図６】
0003674085.tif 000007